(57)【要約】【課題】超解像光情報記録媒体の再生感度の向上を実現する。【解決手段】光情報記録媒体は、再生光入射面側から、透光層１０と、情報記録層２０と、基板３０とが少なくともこの順に積層されている。この光情報記録媒体は、再生光の照射によって吸光膜２２に生じる熱で再生膜２１を加熱することで再生装置の有する光学系解像限界より短いマーク長の信号を再生する。透光層１０は、ポリカーボネイトフィルム１１を情報記録層２０上に密着させるために、例えば、透明アクリル系粘着樹脂からなる熱伝導率の低い透明樹脂層１２を有している。この透明樹脂層１２を形成する透明アクリル系粘着樹脂は、従来の透光層の材料として用いられていたＵＶ硬化樹脂など比べて組織がより疎に形成されており、熱伝導率が低く、情報記録層２０で生じた熱を保存する役割を有する。これにより、再生膜２１の温度上昇を効率的に行うことができるので、再生感度が向上する。【選択図】図１
2006302494.tif 000002
【特許請求の範囲】
【請求項１】
再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、
上記透明樹脂層の熱伝導率が、０．０２W/m・Kより大きく、かつ０．１５W/m・Kより小さいことを特徴とする光情報記録媒体。
【請求項２】
基板上に、ＳｉもしくはＧｅ、または、どちらかを主成分とした合金からなる薄膜層と、金属酸化膜層と、透明樹脂層とが積層され、上記透明樹脂層の熱伝導率が、０．０２W／m・Kより大きく、かつ０．１５W／m・Kより小さいことを特徴とする光情報記録媒体。
【請求項３】
再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、
上記基板の熱伝導率が、０．０２W／m・Kより大きく、かつ０．１５W／m・Kより小さいことを特徴とする光情報記録媒体。
【請求項４】
基板上に、ＳｉもしくはＧｅ、または、どちらかを主成分とした合金からなる薄膜層と、金属酸化膜層と、透明樹脂層が積層され、上記基板の熱伝導率が、０．０２W／m・Kより大きく、かつ０．１５W／m・Kより小さいことを特徴とする光情報記録媒体。
【請求項５】
再生時に再生用の光が入射する入射面側から、透明樹脂層と、情報記録層と、樹脂層と、基板とが積層されており、かつ再生時に照射される再生用の光によって、再生装置の有する光学系解像限界より短いマーク長の信号が再生されうる光情報記録媒体であって、
上記樹脂層の熱伝導率が、０．０２W／m・Kより大きく、かつ０．１５W／m・Kより小さいことを特徴とする光情報記録媒体。
【請求項６】
基板上に、樹脂層と、ＳｉもしくはＧｅ、または、どちらかを主成分とした合金からなる薄膜層と、金属酸化膜層と、透明樹脂層とが積層され、上記樹脂層の熱伝導率が、０．０２W／m・Kより大きく、かつ０．１５W／m・Kより小さいことを特徴とする光情報記録媒体。
【請求項７】
再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、
上記透明樹脂層および上記基板の熱伝導率が共に０．０２W／m・Kより大きく、かつ０．１５W／m・Kより小さいことを特徴とする光情報記録媒体。
【請求項８】
基板上に、ＳｉもしくはＧｅ、または、どちらかを主成分とした合金からなる薄膜層と、金属酸化膜層と、透明樹脂層とが積層され、上記透明樹脂層および上記基板の熱伝導率が共に０．０２W／m・Kより大きく、かつ０．１５W／m・Kより小さいことを特徴とする光情報記録媒体。
【請求項９】
再生時に再生用の光が入射する入射面側から、透明樹脂層と、情報記録層と、樹脂層と、基板とが積層されており、かつ再生時に照射される再生用の光によって、再生装置の有する光学系解像限界より短いマーク長の信号が再生されうる光情報記録媒体であって、
上記透明樹脂層および上記樹脂層の熱伝導率が共に０．０２W／m・Kより大きく、かつ０．１５W／m・Kより小さいことを特徴とする光情報記録媒体。
【請求項１０】
基板上に、樹脂層と、ＳｉもしくはＧｅ、または、どちらかを主成分とした合金からなる薄膜層と、金属酸化膜層と、透明樹脂層とが積層され、上記透明樹脂層および上記樹脂層の熱伝導率が共に０．０２W／m・Kより大きく、かつ０．１５W／m・Kより小さいことを特徴とする光情報記録媒体。
【請求項１１】
再生時に再生用の光が入射する入射面側から、透明基板と、情報記録層と、保護樹脂層とが積層されており、かつ再生時に照射される再生用の光によって、再生装置の有する光学系解像限界より短いマーク長が再生されうる光情報記録媒体であって、
上記透明基板の熱伝導率が、０．０２W／m・Kより大きく、かつ０．１５W／m・Kより小さいことを特徴とする光情報記録媒体。
【請求項１２】
透明基板上に、金属酸化膜層と、ＳｉもしくはＧｅ、または、どちらかを主成分とした合金からなる薄膜層と、保護樹脂層が積層され、上記透明基板の熱伝導率が、０．０２W／m・Kより大きく、かつ０．１５W／m・Kより小さいことを特徴とする光情報記録媒体。
【請求項１３】
再生時に再生用の光が入射する入射面側から、透明基板と、透明樹脂層と、情報記録層と、保護樹脂層とが積層されており、かつ再生時に照射される再生用の光によって、再生装置の有する光学系解像限界より短いマーク長が再生されうる光情報記録媒体であって、
上記透明樹脂層の熱伝導率が、０．０２W／m・Kより大きく、かつ０．１５W／m・Kより小さいことを特徴とする光情報記録媒体。
【請求項１４】
透明基板上に、透明樹脂層、金属酸化膜層と、ＳｉもしくはＧｅ、または、どちらかを主成分とした合金からなる薄膜層と、保護樹脂層とが積層され、上記透明樹脂層の熱伝導率が、０．０２W／m・Kより大きく、かつ０．１５W／m・Kより小さいことを特徴とする光情報記録媒体。
【請求項１５】
上記透明樹脂層が、アクリル系粘着材によって形成されていることを特徴とする請求項１、２、７、８、９、１０、１３又は１４に記載の光情報記録媒体。
【請求項１６】
上記樹脂層が、アクリル系粘着材によって形成されていることを特徴とする請求項５、６、９又は１０に記載の光情報記録媒体。
【請求項１７】
上記情報記録層が、再生装置の有する光学系解像限界より短いマーク長の信号を再生するための再生膜と、再生用の光を吸収し熱に変換する吸光膜とを少なくとも含んでいることを特徴とする請求項１、３、５、７、９、１１又は１３に記載の光情報記録媒体。
【請求項１８】
上記再生膜が、主に金属酸化膜からなることを特徴とする請求項１７の光情報記録媒体。
【請求項１９】
上記再生膜が、酸化亜鉛、または酸化亜鉛を主成分とする混合物であることを特徴とする請求項１８の光情報記録媒体。
【請求項２０】
上記吸光膜が、無機物であることを特徴とする請求項１７の光情報記録媒体。
【請求項２１】
上記吸光膜が、ＳｉもしくはＧｅの単体、または、いずれかを主成分とした合金からなることを特徴とする請求項２０の光情報記録媒体
【請求項２２】
上記金属酸化膜層が、酸化亜鉛、または酸化亜鉛を主成分とする混合物であることを特徴とする請求項２、４、６、８、１０、１２又は１４に記載の光情報記録媒体。
【請求項２３】
光学系解像限界が、請求項１乃至２２のいずれか１項に記載の光情報記録媒体の最短マーク長より大きい光情報記録媒体再生装置であって、再生時に、請求項１乃至２２のいずれか１項に記載の光情報記録媒体が再生可能であるパワーの再生用の光を上記情報記録層に照射し、上記光情報記録媒体からの反射光を読み取る光学読取手段を備えていることを特徴とした光情報記録媒体再生装置。
【発明の詳細な説明】
【技術分野】
【０００１】
本発明は、情報を光学的に記録又は再生する光情報記録媒体、及び該光情報記録媒体を再生する光情報記録媒体再生装置に関するものである。
【背景技術】
【０００２】
近年、光情報記録媒体においては、画像等の膨大な情報の処理のために、ますます情報記録密度を増加させることが求められている。その解決法として、再生時における情報処理向上技術の一つである超解像技術がある。超解像技術とは、再生装置が有する光学的解像限界以下のマーク長(レーザ波長及び光学系の開口数によって決まる)の信号を再生する技術であり、これによってより小さなマーク長を使用した記録が可能となるので、実質的な記録密度が増加する。
【０００３】
そのため、従来から、再生装置の有する光学系解像限界より短いマーク長の信号を再生するための多くの光情報記録媒体（以降、超解像媒体と呼ぶ）が提案されてきた。
【０００４】
このような技術として、例えば、相変化材料を反射膜として用いる手法が知られている（特許文献１）。特許文献１における相変化材料は、超解像を発現させる層として使用する場合は、本願で言う再生層の一種となる。また、他には、書き換え可能な光記録媒体のみならず、再生専用媒体も適応可能である温度によって光学特性（透過率）が変化するサーモクロミック色素層をマスク層として、反射膜の再生光入射面上に設ける技術も知られている（特許文献２）。なお、マスク層とは、本願で言う再生層の一種であり、後述するレーザスポットを擬似的に限縮したりするなどの超解像現象を引き起こす層のことである。
【０００５】
これらの光情報記録媒体では、その再生面に照射された再生レーザによって生じるレーザスポットには光強度分布があり、そのために温度分布が生じている事を利用している。より具体的には、特許文献１に開示されているような相変化材料を反射膜として用いた光磁気記録媒体では、再生時にレーザスポット内の高温領域が相変化することにより、その領域の反射率が著しく増大するので、その領域の反射光による信号強度が、その他の領域から得られた信号の強度と比較して極めて大きくなる。そのため、高温領域のみで信号の再生を行っているのと同じ状態となり、結果的に光学系解像限界より短いマーク長の信号を再生することができる。
【０００６】
また、特許文献２に開示されているような光記録媒体では、反射層より再生光入射面に近い再生層上の再生レーザスポット内に、温度又は光強度分布が生じ、それにより前記レーザスポット内に光学特性の分布が生じる。例えば、温度が高くなる場合に透過率が高くなる材料を再生層に用いている場合、温度が高い部分の透過率のみが高くなるので、反射層面上に生じるレーザスポットが擬似的に縮小される。これにより、結果的に光学系解像限界より短いマーク長の信号を再生することができる。
【０００７】
なお、これらの超解像技術やその他の多くの超解像技術では、前述したように、レーザスポットに生じる温度分布を利用しているので、この温度分布を効率的に生じさせることにより、再生感度を向上させることができる。このため、特許文献１に開示された記録媒体では、相変化材料を低熱伝導率の誘電体で挟み込むことにより、相変化材料の温度の上昇効率を向上させ、再生感度を向上させている。
【０００８】
このように、光情報記録媒体の高密度化の手法としての超解像技術と再生感度向上技術とが提案されてきた。
【特許文献１】特開平６−１２４４８０号公報（１９９４年５月６日公開）
【特許文献２】特開２００１−３５０１２号公報（２００１年２月９日公開）
【発明の開示】
【発明が解決しようとする課題】
【０００９】
しかしながら、まず、超解像再生技術においては、レーザースポットを擬似的に縮小するため、再生光の利用効率が低下したり、マスク層や相変化材料が、超解像特性を発現させるために熱量を必要とすることから、熱量不足によって再生感度が悪化するという問題がある。これに対する対策として、特許文献１に記載されている記録媒体では、その誘電体の熱伝導率を低減するために、再生層が誘電体で挟まれた構造を採用している。
【００１０】
しかしながら、誘電体自体の熱伝導率低減化には限界があり、十分な超解像媒体の再生感度向上技術であるとは言い難かった。また、特許文献１には、その技術思想からも読み取れる、より再生感度がよくなるはずの誘電体より熱伝導率が低いポリカーボネート樹脂基板と紫外線硬化樹脂とで相変化材料が挟まれた構造について記載されていない。
【００１１】
これは、特許文献１が出願された当時、再生層である相変化材料が、変質しやすく、誘電体で挟む必要があったためである。しかし、現在では相変化材料が改良されて、ポリカーボネート樹脂基板と紫外線硬化樹脂とで相変化材料を挟むことが可能になっている。
【００１２】
なお、この構造に近い構造としては、再生感度に対して言及はしていないが、特許文献２に記載されているように、マスク層（再生層の１種）がポリカーボネート樹脂基板に接している構造がある。この構造では、ポリカーボネート樹脂が誘電体より熱伝導率が低いことから、特許文献１に開示された記録媒体のように誘電体に接するより、再生感度がよくなることは明らかである。しかし、その場合においても、提案されている再生層に接する材料は、ポリカーボネート樹脂や紫外線硬化樹脂しかなく、これらの熱伝導率によっても、再生層に対する熱保存能力が十分ではなく、再生感度向上に限界が生じていた。このように、従来の記録媒体では、再生感動向上を目的として再生層に対する熱保存能力を高めるための措置が十分講じられていないのが現状である。
【００１３】
また、超解像特性を発現する上記のマスク層や相変化材料は、それ自体が、直接光または熱を吸収することにより、材料自体が、組成変化や相変化するため、材料自体にかかる負担が大きくなりやすく再生耐久性に乏しいという問題もあった。
【００１４】
さらに、通常、超解像再生技術を使用し、再生装置のもつ光学的解像限界より小さなマーク長の信号を再生できる光情報記録媒体（以降、超解像媒体と呼ぶ）に使用される再生膜は、色素や相変化材料などが多く、通常光情報記録媒体に使用される膜材料に比べて高価である。このため、超解像媒体が、通常の光情報記録媒体(情報記録層は１層)より高価になるという問題もあった。
【００１５】
本発明は、上記課題に鑑みてなされたものであって、安価であり、かつ再生感度に優れた超解像再生技術を用いた光情報記録媒体を提供することを目的としている。さらには、本発明は、光情報記録媒体の再生耐久性を向上させることや、光情報記録媒体を安価に提供すること目的としている。
【課題を解決するための手段】
【００１６】
本発明に係る光情報記録媒体は、上記課題を解決するために、再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、上記透明樹脂層の熱伝導率が、０．０２W／m・Kより大きく、かつ０．１５W／m・Kより小さいことを特徴としている。
【００１７】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、従来の透明樹脂層より熱伝導率の低い材料からなる透明樹脂層が情報記録層からの熱の伝導を抑制することによって熱量の減少を抑えている。上記の構成では、透明樹脂層が０．０２W/m・Kより大きく、かつ０．１５W/m・Kより小さい熱伝導率の材料から成ることにより、従来の透明樹脂として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）を効率的に行うことができる。
【００１８】
上記光情報記録媒体は、透明樹脂層の上に、更に別の透明材料が積層されていてもよい。その場合でも、情報記録層に比較して、透明樹脂層は情報記録層に比較して十分に厚いため、透明樹脂層により、熱伝導を抑制し、情報記録層の加熱（温度上昇）を効率的に行うことができる効果は変わらない。
【００１９】
また、本発明に係る光情報記録媒体は、上記課題を解決するために、再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、上記基板の熱伝導率が、０．０２W／m・Kより大きく、かつ０．１５W／m・Kより小さいことを特徴としている。
【００２０】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、従来の基板より熱伝導率の低い材料からなる基板が情報記録層からの熱の伝導を抑制することによって熱量の減少を抑えている。上記の構成では、基板が０．０２W/m・Kより大きく、かつ０．１５W/m・Kより小さい熱伝導率の材料から成ることにより、従来の基板として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）を効率的に行うことができる。
【００２１】
また、本発明に係る光情報記録媒体は、再生時に再生用の光が入射する入射面側から、透明樹脂層と、情報記録層と、樹脂層と、基板とが積層されており、かつ再生時に照射される再生用の光によって、再生装置の有する光学系解像限界より短いマーク長の信号が再生されうる光情報記録媒体であって、上記樹脂層の熱伝導率が、０．０２W／m・Kより大きく、かつ０．１５W／m・Kより小さいことを特徴としている。
【００２２】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、樹脂層が情報記録層からの熱の伝導を抑制することによって熱量の減少を抑えている。上記の構成では、樹脂層が０．０２W/m・Kより大きく、かつ０．１５W/m・Kより小さい熱伝導率の材料から成ることにより、従来の樹脂層の材料として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）を効率的に行うことができる。
【００２３】
また、本発明に係る光情報記録媒体は、再生時に再生用の光が入射する入射面側から、透明樹脂層と、情報記録層と、基板とが積層されており、かつ再生時に照射される再生用の光によって、再生装置の有する光学系解像限界より短いマーク長の信号が再生されうる光情報記録媒体であって、上記透明樹脂層および上記基板の熱伝導率が共に０．０２W／m・Kより大きく、かつ０．１５W／m・Kより小さいことを特徴としている。
【００２４】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、透明樹脂層および基板が情報記録層からの熱の伝導を抑制することによって熱量の減少を抑えている。上記の構成では、透明樹脂層および基板が共に０．０２W/m・Kより大きく、かつ０．１５W/m・Kより小さい熱伝導率の材料から成ることにより、従来の透明樹脂や基板の材料として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）をより効率的に行うことができる。
【００２５】
また、本発明に係る光情報記録媒体は、再生時に再生用の光が入射する入射面側から、透明樹脂層と、情報記録層と、樹脂層と、基板とが積層されており、かつ再生時に照射される再生用の光によって、再生装置の有する光学系解像限界より短いマーク長の信号が再生されうる光情報記録媒体であって、上記透明樹脂層および上記樹脂層の熱伝導率が共に０．０２W／m・Kより大きく、かつ０．１５W／m・Kより小さいことを特徴としている。
【００２６】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、透明樹脂層と樹脂層が情報記録層からの熱の伝導を抑制することによって熱量の減少を抑えている。上記の構成では、透明樹脂層および樹脂層が共に０．０２W/m・Kより大きく、かつ０．１５W/m・Kより小さい熱伝導率の材料から成ることにより、従来の透明樹脂や基板の材料として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）をより効率的に行うことができる。
【００２７】
また、本発明に係る光情報記録媒体は、再生時に再生用の光が入射する入射面側から、透明基板と、情報記録層と、保護樹脂層とが積層されており、かつ再生時に照射される再生用の光によって、再生装置の有する光学系解像限界より短いマーク長が再生されうる光情報記録媒体であって、上記透明基板の熱伝導率が、０．０２W／m・Kより大きく、かつ０．１５W／m・Kより小さいことを特徴としている。
【００２８】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、従来より熱伝導率の低い材料からなる透明基板が情報記録層からの熱の伝導を抑制することによって熱量の減少を抑えている。上記の構成では、透明基板が０．０２W/m・Kより大きく、かつ０．１５W/m・Kより小さい熱伝導率の材料から成ることにより、従来の透明基板として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）を効率的に行うことができる。
【００２９】
また、本発明に係る光情報記録媒体は、再生時に再生用の光が入射する入射面側から、透明基板と、透明樹脂層と、情報記録層と、保護樹脂層とが積層されており、かつ再生時に照射される再生用の光によって、再生装置の有する光学系解像限界より短いマーク長が再生されうる光情報記録媒体であって、上記透明樹脂層の熱伝導率が、０．０２W／m・Kより大きく、かつ０．１５W／m・Kより小さいことを特徴としている。
【００３０】
上記の構成では、再生光が再生光入射面側から照射されると、それによって情報記録層に熱が生じ、その熱を利用して記録された情報が読み出される。情報の読み出しには、情報記録層には十分な熱量が必要であることから、熱量が不足すると再生感度が低下する。このため、透明樹脂層が情報記録層からの熱の伝導を抑制することによって熱量の減少を抑えている。上記の構成では、透明樹脂層が０．０２W/m・Kより大きく、かつ０．１５W/m・Kより小さい熱伝導率の材料から成ることにより、従来の透明基板として用いられていた熱伝導率が０．１５W/m・K以上の材料（ＵＶ硬化樹脂やポリカーボネイト樹脂等）と比べて熱伝導の抑制効果が高く、情報記録層の加熱（温度上昇）を効率的に行うことができる。
【００３１】
上記光情報記録媒体のいずれかにおいて、上記透明樹脂層及び上記樹脂層が、アクリル系粘着樹脂から成ることが好ましい。アクリル系粘着樹脂は、従来のＵＶ硬化樹脂と比較して、疎である組織構造を有し、０．０２W/m・Kより大きく、かつ０．１５W/m・Kより小さい熱伝導率を実現し得る材料であることから、熱伝導抑制層を形成する材料として好適である。
【００３２】
上記光情報記録媒体のいずれかは、上記情報記録層が、再生光を吸収して熱に変換する吸光膜と、該吸光膜の発熱によって加熱され、再生装置の有する光学系解像限界より短いマーク長の信号を再生可能とする再生膜とを含んでいることが好ましい。この構成では、情報記録層において、再生膜と吸光膜とが分離形成されているので、再生膜自体が光吸収して分子構造を変化させるなどにより光学特性を変化させることがない。それゆえ、再生膜に多くの負担をかけることなく超解像再生が可能となり、再生耐久性の向上が可能になる。
【００３３】
この光情報記録媒体において、上記再生膜が、主に金属酸化膜からなることが好ましい。金属酸化膜は、熱によるバンドギャップ変化により光学特性が変化する特性を有するので、このような金属酸化膜を再生膜として用いることにより、通常の組成変化や相変化によって光学特性が変化する色素や相変化材料を用いた再生膜を用いた光情報記録媒体と比較して、再生耐久性をより向上させることができる。
【００３４】
上記光情報記録媒体において、上記再生膜が、金属酸化膜の中で比較的安価な酸化亜鉛、又は酸化亜鉛を主成分とする混合物であることが好ましい。これにより、光情報記録媒体のコストと低減でき、さらに、酸化亜鉛、又は酸化亜鉛を主成分とする混合物を用いることにより、他の金属酸化膜を用いるよりも高い超解像特性を得ることができるため、光情報記録媒体の記録容量を向上させることが可能になる。
【００３５】
上記光情報記録媒体において、上記吸光膜が無機物であることが好ましい。これにより、色素等の有機材料からなる吸光膜に比較して、光吸収時における吸光膜自体の耐久性を向上させることができる。それゆえ、光情報記録媒体の再生耐久性を向上させることが可能になる。
【００３６】
上記光情報記録媒体において、上記吸光膜が、Ｓｉ若しくはＧｅの単体、又はこれらを主成分とした合金からなることにより、他の金属膜に比較して、効率よく再生膜を加熱できるため、再生感度向上が可能となる。
【００３７】
本発明に係る光情報記録媒体再生装置は、上記の課題を解決するために、上記のいずれかの光情報記録媒体を再生可能であるレーザパワーのレーザ光を上記情報記録層に照射し、上記光情報記録媒体からの反射光を読み取る光学読取手段を備えていることを特徴としている。
【００３８】
この光情報記録媒体再生装置は、光学読取手段によって、光情報記録媒体を再生可能なレーザパワーのレーザ光を照射することで光情報記録媒体からの反射光を読み取るので、光情報記録媒体からの安定した情報再生が可能となる。このようなより再生感度の高い光情報記録媒体を再生可能とするには、レーザーパワーが従来の超解像媒体に対するレーザパワーより低い値に設定されても、十分再生が可能である。したがって、消費電力を低減し、より低コストで高性能な再生装置を提供することができる。
【発明の効果】
【００３９】
以上のように、本発明の光情報記録媒体は、０．０２W/m・Kより大きく、かつ０．１５W/m・Kより小さい熱伝導率の材料から成る透明樹脂層、基板、樹脂層、透明基板の少なくともいずれか１つを含んでいる。これにより、従来の各層に比べて、より高い熱抑制効果を示すようになる。したがって、光情報記録媒体の再生感度を向上させることができるという効果を奏する。
【００４０】
また、吸光膜と再生膜とが分離して形成されることにより、再生膜自体に多くの負担をかけることなく超解像再生が可能となり、再生耐久性の向上が可能になるという効果も奏する。
【発明を実施するための最良の形態】
【００４１】
〔実施の形態１〕
本発明の一実施形態について図１ないし図６に基づいて説明すると、以下の通りである。
【００４２】
図１は、本実施の形態に係る光情報記録媒体１の断面構造を示している。
【００４３】
図１に示すように、光情報記録媒体１は、透光層１０と、情報記録層２０と、基板３０とを備え、光入射面からこの順に積層されている。
【００４４】
透光層１０は、再生光を十分に透過するように、ポリカーボネートフィルム１１及び透明樹脂層１２を含んでいる。透明樹脂層１２は、情報記録層２０における後述の再生膜２１にポリカーボネートフィルム１１を密着させるために設けられており、空気を含んだ疎である組織構造を有する粘着性の材料から成る。透明樹脂層１２を形成する材料としては、０．１５W/m・Kより低く、かつ０．０２W/m・Kより高い熱伝導率を有する材料が用いられ、透明アクリル系粘着樹脂が好適である。このように、透明樹脂層１２は、再生膜２１からの熱の伝導を抑制する機能を備える。
【００４５】
アクリル系粘着樹脂は、組織構造が疎であり、それにより、組織構造がより密である従来のＵＶ硬化樹脂の熱伝導率（０．１５W/m・K）より小さい熱伝導率を有する。また、アクリル系粘着樹脂は、その組織構造をより疎とすることによって熱伝導率をより小さくすることができるが、空気の熱伝導率（０．０２W/m・K）以下とするとはできない。
【００４６】
基板３０は、ポリオレフィン系樹脂等の樹脂によって形成されている。また、基板３０には、図２の拡大斜視図に示すように、プリピット３１が形成されている。
【００４７】
情報記録層２０は、このプリピット３１上に成膜されることにより、プリピット３１による凹凸が反映された状態となり、情報を記録した状態となる。このような構造により、いわゆる再生専用光情報記録媒体が構成される。
【００４８】
情報記録層２０は、酸化亜鉛や酸化亜鉛を主成分とする混合物等からなる再生膜２１及びＳｉ若しくはＧｅの単体又はこれらを主成分として合金等からなる吸光膜２２を含んでいる。吸光膜２２は、再生光を吸収して、再生膜２１を加熱しうる熱に変換する。再生膜２１は、吸光膜２２で生じる熱によって加熱されると、再生膜２１の光学定数が変化することによって、再生装置の有する光学系解像限界より短いマーク長の信号を再生可能にする。上記再生膜２１及び吸光膜２２は、真空装置においてスパッタリングによって形成される。
【００４９】
上記再生膜２１は、熱によるバンドギャップ変化により光学特性が変化するという特性を有する金属酸化膜からなることが好ましい。これにより、通常の組成変化や相変化によって光学特性が変化する色素や相変化材料を用いた従来の記録媒体における再生膜と比較して、再生膜２１の再生耐久性を向上させることができる。
【００５０】
以上のように、光情報記録媒体１において、再生膜２１上に積層される透明樹脂層１２の熱伝導率が０．１５W/m・Kより低く、かつ０．０２W/m・Kより高い値である。これにより、再生光の照射時に吸光膜２２によって加熱される再生膜２１の熱をポリカーボネイトフィルム１１側に逃がしにくくすることができる。それゆえ、組織構造が密である従来のＵＶ硬化樹脂（熱伝導率０．１５W/m・K）やポリカーボネート樹脂（熱伝導率０．１９W/m・K）等の従来材料から成る透光層を有する光情報記録媒体より、再生膜２１の加熱（温度上昇）を効率的に行うことができる。それゆえ、情報記録層２０の再生感度を向上させることができる。
【実施例】
【００５１】
〔実施例１〕
図１に示す本実施例に係る光情報記録媒体１は、透光層１０としてポリカーボネイトフィルム１１（膜厚：８０μｍ）及び透明樹脂層１２（透明アクリル系粘着樹脂，熱伝導率：０．０３W/m・K，膜厚：２０μｍ）と、情報記録層２０としての再生膜２１（酸化亜鉛，膜厚：１５５ｎｍ）及び吸光膜２２（Ｓｉ，膜厚：５０ｎｍ）と、基板３０としてのポリオレフィン系樹脂基板とを備え、光入射面よりこの順に積層された構造となっている。
【００５２】
これに対し、図３に、本実施例の光情報記録媒体１に対する比較例としての光情報記録媒体３の断面構造を示す。なお、本比較例において、本実施例の光情報記録媒体１における構成要素と同等の機能を有する構成要素については、同一の符号を付記する。
【００５３】
図３に示すように、比較例の光情報記録媒体３は、透光層１０としてのアクリル系紫外線硬化樹脂層１３（熱伝導率：０．１５W/m・K）と、情報記録層２０としての再生膜２１（酸化亜鉛，膜厚１５５ｎｍ）及び吸光膜２２（Ｓｉ，膜厚：５０ｎｍ）と、基板３０としてのポリオレフィン系樹脂基板とを備え、光入射面よりこの順に積層された構造となっている。
【００５４】
また、比較例の光情報記録媒体３の基板３０には、本実施例の光情報記録媒体１と同様、図２に示すように、情報が記録されているプリピット３１が形成されている。これにより、この光情報記録媒体３は、情報記録層２０がこのプリピット３１上に成膜されることにより、情報記録層２０に対応するプリピット３１により凹凸が転写された状態となる。したがって、光情報記録媒体３は、情報記録層２０が情報を記録された状態となる、いわゆる再生専用光情報記録媒体として形成される。
【００５５】
続いて、本実施例の光情報記録媒体１（以降、本実施例において「第１実施例媒体」と称する）と比較例の光情報記録媒体３（以降、本実施例において「比較例媒体」と称する）との各種特性の比較について説明する。
【００５６】
図４は、波長４０４ｎｍ半導体レーザと、Ｎ．Ａ．（開口率）０．８５の光学系を有するディスク測定器にて、上記第１実施例媒体及び比較例媒体のそれぞれにおける、ディスク測定器の解像限界以下である０．１０μｍ長のピットにおけるＣ／Ｎ（キャリア対ノイズ比）の再生レーザパワー依存性を示している。なお、ディスク測定器における光学系解像限界ピット長は０．１２μｍである。
【００５７】
図４より明らかなように、第１実施例媒体は、比較例媒体と比較して、再生レーザパワーが低い時点も高いＣ／Ｎを得ることができる。すなわち、比較例媒体より低い再生パワーで再生可能ということになり、再生感度が向上していることがわかる。
【００５８】
〔実施例２〕
また、本実施の形態の光情報記録媒体１は、上記第１実施例媒体の構造に限るものではない。
【００５９】
例えば、本実施例の光情報記録媒体１（以降、本実施例において「第２実施例媒体」と称する）において、透光層１０は、再生膜２１の温度上昇を効率的に行えるように、再生膜２１に接する透明樹脂層１２の熱伝導率が、それらの熱伝導率である０．１５W/m・Kより低く、かつ０．０２W/m・Kより高い値であって、再生光を十分に透過すればよく、再生面にハードコートが設けられていても良いし、従来とは異なる構造の紫外線硬化樹脂や他の材料であっても良い。
【００６０】
さらに、再生膜２１に接する層は、透明樹脂層１２の代わりに、図１に示すように、透明基板１４から成る層であっても良い。そのような構成の第１実施例媒体では、基板３０上に設けていたプリピット３１を上記透明基板１４上に設けることも可能となる。ただし、透明基板１４の層を形成する材料は、透明樹脂層１２と同等の熱伝導率を有している。また、このような構成の光情報記録媒体１においては、基板３０の代わりに保護樹脂層７０が設けられていてもよい。この保護樹脂層７０は、アクリル系紫外線硬化樹脂等によって形成される。
【００６１】
あるいは、図１に示すように、透光層１０においては、ポリカーボネートフィルム１１の代わりに透明基板１５を設けても良い。透明基板１５を形成する材料は、ポリオレフィン系樹脂、ポリカーボネート樹脂や、圧縮成型可能な他の樹脂であって良いし、ガラスや、金属等でも良い。
【００６２】
基板３０も、ポリカーボネート樹脂や、圧縮成型可能な他の樹脂であって良いし、ガラスや、金属等でも良い。
【００６３】
再生膜２１の材料としては、第１実施例媒体では、再生光による温度上昇によって光学定数が変化する酸化亜鉛を用いたが、色素等の有機材料や、相変化材料や、他の金属酸化物(例えばTiO2 ，CeO2 )からなる材料や、主に金属酸化物からなる材料等でも良い。例えば、色素等の有機材料や、相変化材料の場合は、第１実施例媒体には耐久性が及ばないものの、少なくとも吸光膜が分離しているため、再生膜材料自体で再生光を吸収する従来の超解像膜構造に比較して再生耐久性が高いことが容易に予想できる。
【００６４】
また、他の金属酸化物(例えばTiO2 ，CeO2 )からなる材料や、主に金属酸化物からなる材料の場合、第１実施例媒体と同等の再生耐久性を有するが、現時点では、第１実施例媒体で用いた酸化亜鉛の超解像特性が最も良い結果である。なお、金属酸化膜は一般に透明であるため、吸光膜への透過性がよく吸光膜がより効率的に作用するという利点もある。
【００６５】
再生膜２１の膜厚については、どのような材料であっても、また、膜厚については、図５に示すように、再生膜２１の膜厚が１５５ｎｍの第１実施例媒体と、第１再生膜２１の膜厚が５０ｎｍである第２実施例媒体とを、再生膜２１が酸化亜鉛からなる場合について再生感度で比較した実験結果を得た。
【００６６】
図５よりわかるように、第２実施例媒体は第１実施例媒体と比較して若干超解像特性が劣化する（解像限界以下のピット長での到達Ｃ／Ｎが低下する）。これは、前述した吸光膜からの熱による光学特性の変化による効果が、膜厚が薄くなることによって、減少したためであると思われる。ただし、膜厚が減少したために加熱されやすくなり、再生感度は向上する（低再生レーザパワー時より再生可能となる）ため、再生膜２１の膜厚による優位差を明言することはできない。また、膜厚が厚いほど再生耐久性は向上するため、再生耐久性を含めると、厚いほうが有利であるとも言える。
【００６７】
また、第２実施例媒体における吸光膜２２の材料としては、色素等の有機材料や、相変化材料や、他の無機物などでもよい。吸光膜材料として、色素等の有機材料や相変化材料を採用した場合は、吸光膜材料自体が、組成変化や相変化するので、膜自体の負担が大きく、第１実施例媒体には耐久性が及ばないことは容易に予想できる。また、他の無機物を吸光膜材料として用いた場合、第１実施例媒体と同様の再生耐久性があることは、容易に予想できる。なお、Ｓｉと同様の再生感度を有する材質としてはＧｅが最も適している。
【００６８】
また、吸光膜２２の膜厚については、どのような材料であっても、情報記録層２０を再生した場合に、十分な再生耐久性を有し、かつ十分に超解像特性が生じる膜厚であればよい。ここで、第２実施例媒体における情報記録層２０が、例えば、吸光膜２２がＳｉから成り、その膜厚別の再生耐久性を比較した結果を図６に示す。
【００６９】
図６に示すように、膜厚のみを５ｎｍとした媒体では、５０ｎｍの第１実施例媒体に比較して、解像限界以下である０．１０μｍ長のピット（ディスク測定器における光学系解像限界ピット長：０．１２μｍ）における再生耐久性が悪化している。さらに、初期の０．１０μｍ長のピットＣ／Ｎが低いことからわかるように、超解像特性も膜厚が５ｎｍの媒体は膜厚が５０ｎｍの媒体に比較して悪いことがわかる。このように、どのような材料の吸光膜２２であっても、薄すぎると再生耐久性が失われ、情超解像特性が悪化する。
【００７０】
なお、第１実施例媒体では、再生専用光情報記録媒体であったが、本発明の光情報記録媒体は、これに限られるものではなく、記録／再生型光情報記録媒体や、追記型光情報記録媒体も含まれる。これらの記録媒体では、情報記録層に少なくとも記録膜が追加される。
【００７１】
〔実施の形態２〕
本発明の他の実施形態について図７乃至図９に基づいて説明すると、以下の通りである。なお、本実施の形態において、実施の形態１における構成要素と同等の機能を有する構成要素については、同一の符号を付記する。
【００７２】
図７は、本実施の形態に係る光情報記録媒体２の断面構造を示している。
【００７３】
図７に示すように、光情報記録媒体２は、透光層１０と、情報記録層２０と、プリピット層（樹脂層）４０と、基板５０とを備え、光入射面からこの順に積層されている。
【００７４】
透光層１０は、再生光を十分に透過するように、ポリカーボネートフィルム１１を含んでいる。基板５０は、実施の形態１の基板３０（図１）と同様、ポリオレフィン系樹脂等の樹脂によって形成されているが、プリピット３１を有していない。
【００７５】
図８に示すように、プリピット層４０は、２Ｐ転写法によって基板５０の平坦な端面上に形成されており、光情報記録媒体１におけるプリピット３１と同様なプリピット４１を上端面に有している。また、プリピット層４０は、実施の形態１の透明樹脂層１２（図１）の形成材料（硬化型透明アクリル系粘着樹脂等）と同様の材料から形成されており、その熱伝導率は、０．１５W/m・Kより低く、かつ０．０２W/m・Kより高い。
【００７６】
このように構成される光情報記録媒体２においては、プリピット層４０の熱伝導率が低いことにより、情報記録層２０の熱を基板５０側に逃がしにくくすることができる。それゆえ、透明樹脂層１２を有する光情報記録媒体１と同様、従来のＵＶ硬化樹脂やポリカーボネート樹脂等の従来材料から成る透光層を有する光情報記録媒体より、再生膜２１の加熱（温度上昇）を効率的に行うことができる。したがって、光情報記録媒体１の再生感度を向上させることができる。
【００７７】
なお、実施の形態１における光情報記録媒体１において、基板３０の代わりにプリピット層４０及び基板５０を用いても良い。このような構造では、情報記録層２０の両側で再生膜２１の熱伝導抑制効果が得られるので、より、光情報記録媒体１の再生感度を向上させることができる。
【００７８】
例として、図９に示すように、第１実施例媒体のポリオレフィン系樹脂基板３０のみを、２Ｐ転写によって、熱伝導率が０．０３W/m・Kである硬化型透明アクリル系粘着樹脂からなるプリピット層４０を表面に形成した基板５０に変更した光情報記録媒体４を作製した。そして、この光情報記録媒体４と第１実施例媒体との再生感度を、第１実施例媒体と比較例媒体を比較した手法と同様な手法で比較した。その結果、光情報記録媒体４の再生感度が第１実施例媒体の再生感度より０．２５ｍＷ向上していることを確認した。
【００７９】
なお、硬化型透明アクリル系粘着樹脂は、硬化後、独立して形状が保てる強度を有するようになるので、単独で基板となりうる。したがって、硬化型透明アクリル系粘着樹脂によって形成されるプリピット層４０も基板となりうる。
【００８０】
また、上記実施例は、以下のことも表している。すなわち、前述の通り、第１実施例媒体は、透明樹脂層１２を用いることで、比較例に比べ、再生感度が向上し、さらに光情報記録媒体４では、プリピット層４０と透明樹脂層１２とで情報記録層２０を挟むことにより、更に感度が向上した。したがって、プリピット層４０のみを設けた場合においても、比較例に比べて再生感度が向上することも示している。
【００８１】
なお、本実施の形態の光情報記録媒体２及び実施の形態１の光情報記録媒体１としては、ＣＤ−ＲＯＭ(Compact Disk Read Only Memory)、ＣＤ−Ｒ(Compact Disk Recordable)、ＣＤ−ＲＷ(Compact Disk Rewritable)、ＤＶＤ−ＲＯＭ(Digital Versatile Disk Read Only Memory)、ＤＶＤ−ＲＷ(Digital Versatile Disk Rewritable)、ＢＤ（Blu-ray Disc），ＢＤ（Blu-ray Disc）−ＲＯＭ等の光学読取式のディスクや、光磁気ディスク、相変化型ディスク等、種々の光ディスクを適応する光情報記録媒体の形式として挙げることができる。なお、本発明は、記録の方式や大きさを問うものではない。
【００８２】
〔実施の形態３〕
本発明のさらに他の実施形態について図１０及び図１１に基づいて説明すると、以下の通りである。
【００８３】
本実施形態では、実施の形態１で説明した光情報記録媒体１又は実施の形態２で説明した光情報記録媒体２，４を再生するための光情報記録媒体再生装置について説明する。図１０は、その光情報記録媒体再生装置１００の概略構成を示す図である。
【００８４】
図１０に示すように、本光情報記録媒体再生装置１００は、前述の光情報記録媒体１又は光情報記録媒体２，４としての光情報記録媒体６０に対して光ビームを照射し、その反射光を検出することによって光情報記録媒体６０に記録された情報を再生するための装置である。なお、本実施の形態では、光情報記録媒体６０が円盤状の光ディスクである場合について説明するが、光情報記録媒体６０は必ずしも円盤状の光ディスクでなくてもよい。
【００８５】
図１０に示すように、光情報記録媒体再生装置１００は、光情報記録媒体６０をスピンドルモータ１０１にて回転駆動し、光ピックアップ装置１０２にて、光情報記録媒体６０からの情報の読み出しを行う。また、光ピックアップ装置１０２及びスピンドルモータ１０１の制御は制御部１０３で行われる。
【００８６】
スピンドルモータ１０１は、光情報記録媒体２を回転することにより、光スポットを光情報記録媒体６０上で走査させる。
【００８７】
制御部１０３は、信号処理部１０３ａ、駆動制御部１０３ｂ等を含む。
【００８８】
信号処理部１０３ａは、光情報記録媒体６０上の記録マークからの反射光より得られた光ピックアップ装置１０２からの電気信号に基づいて記録情報を検出することにより、光情報記録媒体６０上に記録マークによって記録された情報を読み取る。また、信号処理部１０３ａは、光情報記録媒体６０上の記録マークからの反射光より得られた光ピックアップ装置１０２からの電気信号に基づいて、後述のフォーカスエラー信号及びトラッキングエラー信号を生成する。
【００８９】
駆動制御部１０３ｂは、光ピックアップ装置１０２から読み出されて信号処理部１０３ａで生成された電気信号や外部からの指示に基づいて、スピンドルモータ１０１及び光ピックアップ装置１０２の駆動を制御するめにサーボ回路を有している。特に、駆動制御部１０３ｂは、信号処理部１０３ａからのフォーカスエラー信号及びトラッキングエラー信号に基づいて対物レンズ１０２ｅの位置を補正し、レーザ光のオートフォーカスおよびトラッキングを行うためのサーボ回路を上記のサーボ回路として含んでいる。
【００９０】
図１１は、記録再生装置１０に搭載される光ピックアップ装置１０２の構成を示す図である。
【００９１】
図１１に示すように、光ピックアップ装置１０２は、半導体レーザ１０２ａ、コリメートレンズ１０２ｂ、ビーム整形プリズム（ビームを円形にするプリズム）１０２ｃ、ビームスプリッタ１０２ｄ、対物レンズ１０２ｅ、レンズアクチュエータ１０２ｆ、及び検出光学系１０２ｇを備えている。
【００９２】
また、光ピックアップ装置１０２は、光源である半導体レーザ１０２ａから照射されたレーザ光をビーム状に整形して光情報記録媒体６０上に集光する装置である。この光ピックアップ装置１０２では、レーザ光源として半導体レーザ１０２ａを用いている。ただし、これに限らず、他の光源を用いてもよい。また、半導体レーザ１０２ａのレーザパワーは、超解像特性を発現させるために従来のレーザパワーより高く設定可能であり、従来のレーザパワーとの切り替えも可能である。これにより、超解像媒体での再生が可能となるため、同じ記録容量で２層通常媒体より低コストの１層超解像媒体を用いた再生が可能になる。また、同じ記録容量である２層通常媒体を再生する場合に比較して、層数が半分であることから、各層へのフォーカス回数が減少する。それゆえ、フォーカスに要する時間が短縮されるので、再生命令に対する反応が向上する。
【００９３】
半導体レーザ１０２ａからのレーザ光は、コリメートレンズ１０２ｂによってほぼ平行光に変換され、ビーム整形プリズム１０２ｃによって光強度の分布がほぼ円形となるように整形される。このほぼ円形の平行光は、ビームスプリッタ１０２ｄを透過した後、対物レンズ１０２ｅによって光ビーム（入射光）として光情報記録媒体６０に集光される。なお、対物レンズ１０２ｅの開口数（ＮＡ）は０．６５又は０．８５に設定されている。
【００９４】
また、光情報記録媒体６０からの反射光は、ビームスプリッタ１０２ｄで分岐され、検出光学系１０２ｇに導かれる。検出光学系１０２ｇでは、光情報記録媒体６０からの反射光の偏光方向の変化や反射光強度の変化（反射光レベルの高低）等から記録情報、焦点ずれ情報及びトラック位置ずれ情報が識別され、これらの情報が電気信号に変換される。なお、変換された電気信号は、信号処理部１０３ａに送られる。
【００９５】
上記の反射光には、光情報記録媒体１に設けられたプリピット３１又は光情報記録媒体２，４に設けられたプリピット４１の一部によって構成されるアドレス情報マークからの反射光も含まれている。検出光学系１０２ｇは、その反射光から得られた電気信号、すなわちアドレス情報マークを再生することにより得られた電気信号から、光情報記録媒体６０における光ビーム照射面に形成される光スポット（光ビームの集光部）の光情報記録媒体６０に対するフォーカスエラー信号とトラッキングエラー信号とを検出する。
【００９６】
レンズアクチュエータ１０２ｆは、上記のフォーカスエラー信号がフィードバックされることにより、光スポットの光軸方向の位置ずれを補正する。これにより、光ピックアップ装置１０２は、光情報記録媒体６０における所望の情報記録層（情報記録層２０）に光スポットを形成できる。また、レンズアクチュエータ１０２ｆは、トラッキングエラー信号がフィードバックされることにより、光スポットのトラック幅方向の位置ずれを補正する。これにより、光ピックアップ装置１０２は、光情報記録媒体６０における目標のトラックに光スポットを追従させることができる。
【００９７】
本光情報記録媒体再生装置１００においては、光情報記録媒体６０として、実施の形態１の光情報記録媒体１又は実施の形態２の光情報記録媒体２，４を用いて再生を行うので、情報記録層２０の熱の放出をより少なくして、再生膜２１の温度上昇を前述のように効率的に行うことができる。したがって、より低いレーザパワーでの再生が可能となるので、ピックアップ装置１０２のコストアップを抑制することができる。すなわち、より低コストの再生装置が実現できる。また、本光情報記録媒体再生装置１００は、高密度に記録された光情報記録媒体６０を用いることにより、安定した情報再生を行うことができる。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明の光情報記録媒体は、情報記録層からの熱の伝導を抑制する熱伝導抑制層が従来のＵＶ硬化樹脂などと比べてより高い熱抑制効果を示すようになる。したがって、光情報記録媒体の再生感度を向上させることができるので、光密度記録へ好適に利用できる。
【図面の簡単な説明】
【０１００】
【図１】本発明の実施形態１の２層超解像光情報記録媒体の構造を示す断面図である。
【図２】上記光情報記録媒体における基板に設けられるプリピットの構造を示す斜視図である。
【図３】本発明の実施形態１の実施例１の光情報記録媒体に対する比較例の光情報記録記録媒体の構造を示す断面図である。
【図４】実施例１及び比較例の光情報記録媒体の再生膜のそれぞれの再生膜厚別Ｃ／Ｎについての再生レーザパワー依存性を示す特性図である。
【図５】実施例１及び２の光情報記録媒体の再生膜のそれぞれの再生膜厚別Ｃ／Ｎについての再生レーザパワー依存性を示す特性図である。
【図６】実施例２の光情報記録媒体における吸光膜の膜厚別Ｃ／Ｎについての再生回数依存性を示す特性図である。
【図７】本発明の実施形態２における光情報記録媒体の構造を示す断面図である。
【図８】図７の光情報記録媒体における基板に設けられるプリピットの構造を示す斜視図である。
【図９】本発明の実施形態２における他の光情報記録媒体の構造を示す断面図である。
【図１０】本発明の実施形態３の光情報記録媒体再生装置の概略構成を示す図である。
【図１１】上記光情報記録媒体再生装置における光ピックアップ装置の概略構成を示す図である。
【符号の説明】
【０１０１】
１，２，４  光情報記録媒体
１０          透光層
１１          ポリカーボネートフィルム（光透過層）
１２          透明樹脂層
１４，１５    透明基板
２０          情報記録層
２１          再生膜
２２          吸光膜
３０          基板
３１          プリピット
４０          プリピット層（樹脂層）
４１          プリピット
６０          光情報記録媒体
７０          保護樹脂層
１００          光情報記録媒体再生装置
１０２          光ピックアップ装置（光学読取手段）
【図１】
2006302494.tif 000003
【図２】
2006302494.tif 000004
【図３】
2006302494.tif 000005
【図４】
2006302494.tif 000006
【図５】
2006302494.tif 000007
【図６】
2006302494.tif 000008
【図７】
2006302494.tif 000009
【図８】
2006302494.tif 000010
【図９】
2006302494.tif 000011
【図１０】
2006302494.tif 000012
【図１１】
2006302494.tif 000013